(57)【要約】【課題】  調理用容器の底部に強固に密着して配設される金属板を提供する。【解決手段】  調理用容器の底部に配設される金属板４０であって、この金属板４０は調理用容器の底部外面に埋入される係止部を備え、係止部は、金属板４０を貫通する孔４１を囲み調理用容器の底部へ向けて突出する円筒状の突出部４２からなり、この突出部４２は金属板４０の厚み寸法の３．０倍以下に形成される。また、突出部４２は、調理用容器の底部の金属組織で押さえ込まれるように斜めに食い込んだ状態とされ、その角度は、調理用容器の底部の中央部において３０度以上６０度以下、周縁部において６０度以上８５度以下とされている。【選択図】    図２
0003116675.tif 000002
【実用新案登録請求の範囲】
【請求項１】
調理用容器の底部に配設される金属板であって、
該金属板は前記調理用容器の底部外面に埋入される係止部を備え、
前記係止部は、前記金属板を貫通する孔を囲み前記調理用容器の底部へ向けて突出する円筒状の突出部からなり、
該突出部は前記金属板の厚み寸法の３．０倍以下に形成され、かつ、前記突出部の内側面の先端部が外方に拡開する傾斜面状に形成されると共に、前記底部外面に圧入され埋入されたときに、前記突出部の内周面と前記金属板の水平面とのなす角度が、前記調理用容器の底部の中央部において３０度以上６０度以下とされ、かつ、前記調理用容器の底部の周縁部において６０度以上８５度以下とされたことを特徴とする調理用容器の底部に配設される金属板。
【請求項２】
前記突出部と前記金属板の水平面との間に角部が形成されたことを特徴とする請求項１に記載の調理用容器の底部に配設される金属板。
【請求項３】
前記孔の周縁部は、前記金属板の厚さの１．５倍以下の曲率半径を有するアール形状に形成されたことを特徴とする請求項１に記載の調理用容器の底部に配設される金属板。
【請求項４】
底部に金属板を備えた調理用容器であって、
前記金属板は前記調理用容器の底部外面に埋入される係止部を備え、
前記係止部は、前記金属板を貫通する孔を囲み前記調理用容器の底部へ向けて突出する円筒状の突出部からなり、
該突出部は前記金属板の厚み寸法の３．０倍以下に形成され、かつ、前記突出部の内側面の先端部が外方に拡開する傾斜面状に形成されると共に、前記突出部の内周面と前記金属板の水平面とのなす角度が、前記調理用容器の底部の中央部において３０度以上６０度以下とされ、かつ、前記調理用容器の底部の周縁部において６０度以上８５度以下とされるように前記底部外面に圧入されて埋入されていることを特徴とする調理用容器。
【請求項５】
前記突出部が折曲した状態で前記底部外面に埋入されていることを特徴とする請求項４に記載の調理用容器。
【考案の詳細な説明】
【技術分野】
【０００１】
本考案は、調理用容器の底部に配設される金属板と、この金属板を備えた調理用容器、並びに該調理用容器の製造方法に係り、特に、調理用容器の底部から前記金属板の浮き上がりや変形、脱落などが発生することなく、優れた外観商品性を得ることが可能な、調理用容器の底部に配設される金属板及び該金属板を備えた調理用容器に関する。
【背景技術】
【０００２】
電磁調理器で使用される調理用容器は、一般的に、鉄やステンレス等の磁性金属から形成されている。
【０００３】
アルミニウムは軽量で熱伝導性が良く、加工が容易であるため調理用容器の素材としては好適であるが、非磁性金属であるため、アルミニウムのみを素材とした構成では電磁調理器で使用することはできなかった。
【０００４】
このため、アルミニウムからなる調理用容器の外側を、磁性金属のステンレスで被覆して電磁調理器での使用を可能としたり、或いは、アルミニウムからなる調理用容器の底部外面に、磁性金属の板を配設して、電磁調理器での使用を可能とした技術が提案されている（例えば、特許文献１参照）。
【特許文献１】特許第３３５６９４４号公報（第２頁）
【考案の開示】
【考案が解決しようとする課題】
【０００５】
しかし、アルミニウムからなる調理用容器の外側をステンレスで被覆した場合、ステンレスで被覆した分だけ重量が大きくなり、アルミニウムの持つ軽量という特性を活かすことができなかった。
【０００６】
また、特許文献１の構成では、立ち上がり部の付け根部分がアール形状になっており、このアール形状の部分を変形させながら、磁性金属板を打ち込む構成であるため、付け根部分に隣接して設けられている孔の大きさが不揃いになることがあった。
【０００７】
さらに、特許文献１では、磁性金属板を調理用容器の底部に打ち込む際、磁性金属板の立ち上がり部の角アールの部分が変形され、さらにこの状態から、立ち上がり部が、平らな調理用容器の底部に打ち込まれるように構成されている。
【０００８】
このため、立ち上がり部自体、または立ち上がり部が打ち込まれる調理用容器の底部の部分に無理な変形が発生することになり、磁性金属板と調理用容器の底部の接触領域において、緻密で均一に密着された接合状態を得にくいという問題があった。
【０００９】
また、前記変形による残留応力があるため、調理用容器を使用していく過程で、磁性金属板と調理用容器の底部の結合状態が緩みだしたり、変形、損傷が発生するおそれがあった。
【００１０】
さらにまた、磁性金属板と調理用容器の底部との間の空気について、花開き状の開口部から排出されるのみであるため、磁性金属板と調理用容器の底部の間にまだ空気が残った状態で、磁性金属板の立ち上がり部の圧入が完了してしまうおそれがあった。この場合は、残留空気が磁性金属板と調理用容器の底部との結合を邪魔し、両者の完全な密着結合が得られなくなるという問題があった。
【００１１】
本考案の目的は、上記従来の問題点を解決し、調理用容器の底部に強固に密着して配設される金属板を提供することにある。また、本考案の他の目的は、上記金属板が配設された調理用容器を提供することにある。
【課題を解決するための手段】
【００１２】
上記課題は、本考案の金属板によれば、調理用容器の底部に配設される金属板であって、該金属板は前記調理用容器の底部外面に埋入される係止部を備え、前記係止部は、前記金属板を貫通する孔を囲み前記調理用容器の底部へ向けて突出する円筒状の突出部からなり、該突出部は前記金属板の厚み寸法の３．０倍以下に形成され、かつ、前記突出部の内側面の先端部が外方に拡開する傾斜面状に形成されると共に、前記底部外面に圧入され埋入されたときに、前記突出部の内周面と前記金属板の水平面とのなす角度が、前記調理用容器の底部の中央部において３０度以上６０度以下とされ、かつ、前記調理用容器の底部の周縁部において６０度以上８５度以下とされたことにより解決される。
【００１３】
このように、本考案の金属板によれば、調理用容器の底部外面に埋入される係止部として、円筒状の突出部を備え、この突出部が磁性金属板の厚み寸法の３．０倍以下に形成されているので、調理用容器の底部外面に係止部が十分に入り込み、調理用容器へ強固に固定することが可能となる。また、突出部の内側面の先端部、すなわち突出部の端部側の内側面を外方に拡開する傾斜面とすることにより、突出部の先端部が鋭利になり、調理用容器の底部への圧入が容易となる。
【００１４】
また、本考案の金属板は、調理用容器の底部外面に圧入され埋入されたときに、突出部が調理用容器の底部の金属組織で押さえ込まれるように斜めに食い込んだ状態とされる。その角度は、本考案では、調理用容器の底部の中央部において３０度以上６０度以下、周縁部において６０度以上８５度以下とされている。そして、この構成によって金属板と調理用容器の底部とを強固に結合することができる。
【００１５】
また、前記突出部は、前記調理用容器の底部外面に圧入されることにより埋入されるので、冷間プレス等により調理用容器の底部に固定することができる。
また、前記突出部と前記金属板の水平面との間には角部が形成されている。このため、金属板を調理用容器の底部に圧入する工程において、突出部が角部の部分を境にして折曲する。
【００１６】
このように、突出部が折れ曲がって調理用容器の底部外面に埋入されるため、金属板が鍋底に確実に固定される。また、突出部は、角部の部分を境にして折れ曲がるので、突出部に囲まれている孔の大きさを均一に保つことが可能となる。このため、調理用容器の底部の外観に現れる孔の大きさが均一になり、意匠的により好適な調理用容器を得ることが可能となる。
【００１７】
また、より具体的な形状について述べると、前記突出部の前記孔側の根元部位は、前記金属板の厚さの１．５倍以下の曲率半径を有するアール形状に形成されている。
【００１８】
また、本考案の調理用容器は、底部に金属板を備えた調理用容器であって、前記金属板は前記調理用容器の底部外面に埋入される係止部を備え、前記係止部は、前記金属板を貫通する孔を囲み前記調理用容器の底部へ向けて突出する円筒状の突出部からなり、該突出部は前記金属板の厚み寸法の３．０倍以下に形成され、かつ、前記突出部の内側面の先端部が外方に拡開する傾斜面状に形成されると共に、前記突出部の内周面と前記金属板の水平面とのなす角度が、前記調理用容器の底部の中央部において３０度以上６０度以下とされ、かつ、前記調理用容器の底部の周縁部において６０度以上８５度以下とされるように前記底部外面に圧入されて埋入されていることを特徴とする。また、前記突出部は折曲した状態で前記底部外面に埋入されている。これにより、突出部が底部に斜めに食い込んで係止され、より強固に金属板が底部に固定される。
【考案の効果】
【００１９】
以上のように、本考案によれば、調理用容器の底部に金属板を強固に固定することが可能となる。このとき、金属板として磁性金属板を使用し、アルミニウム等の非磁性金属からなる調理用容器の底部に取り付けることにより、非磁性金属からなる調理用容器であっても、電磁調理器での使用が可能となる。
【００２０】
また、本考案の金属板は調理用容器に強固に結合されるので、使用過程での金属板の脱落や変形などがなく、使い勝手の良い調理用容器を得ることが可能となる。
【考案を実施するための最良の形態】
【００２１】
以下、本考案の一実施の形態を図面に基づいて説明する。なお、以下に説明する部材，配置等は本考案を限定するものでなく、本考案の趣旨の範囲内で種々改変することができるものである。
【００２２】
図１乃至図９は本考案の一実施形態に係るものであり、図１は金属板の平面図、図２は金属板の部分断面図、図３は図２の要部拡大図、図４は第１のプレス金型装置における金属板と調理用容器との成形工程を示す説明図、図５は成形時の金属板の状態を示す説明図、図６は金属板が取着された調理用容器底部の部分断面図、図７は第２のプレス金型装置における金属板と調理用容器との成形工程を示す説明図、図８は調理用容器を示す斜視図、図９は成形時の金属板の状態を示す説明図である。
【００２３】
図１は、本実施形態の金属板を示す説明図である。この金属板は、例えば電磁調理器の底部に配設される磁性金属板４０である。磁性金属板４０は、例えばステンレスから形成されている。ステンレスとしては、ＳＵＳ４３０、ＳＵＳ４３４等のフェライト系ステンレス、ＳＵＳ４１０、ＳＵＳ４２０等のマルテンサイト系ステンレス等を用いることができる。
【００２４】
なお、磁性金属板４０の材料としては、ステンレスに限らず、鉄または鉄合金等他の磁性を有するもの、例えば、炭素鋼、鉄鋼、軟鋼等の鉄鋼板を用いても良い。
また、磁性金属板４０の材料としては、キュリー点又は磁気変態点を持ち、その温度以上において強磁性から常磁性に変態するような鋼材、例えば３７％ニッケル・ステンレス鋼を使用しても良い。
また、金属板を電磁調理器に用いることを目的としない場合には、金属板の素材として白金、チタン等を用いても良い。
【００２５】
磁性金属板４０は、同金属板を垂直に貫く多数の円形の孔４１と、前記各孔４１を囲むようにして、磁性金属板４０の片面に垂直に突き出す円筒状の突出部４２（図２参照）を備えている。
【００２６】
突出部４２は、磁性金属板４０の厚さ寸法の３倍以下の長さに形成されている。突出部４２の長さを磁性金属板４０の厚さ寸法の３倍以下の長さとすることにより、磁性金属板４０を調理用容器の底部に圧入したときに、突出部４２を変形させることなく、且つ調理用容器の底部を構成する金属組織と突出部とをより多く接触させることができ、高い結合力を得ることが可能となる。
【００２７】
なお、突出部４２を磁性金属板４０の厚さ寸法の１．５倍未満程度に短めに形成した場合では、突出部４２が調理用容器の底部に圧入されたときに、突出部４２の変形をより効果的に防止することができ好適である。
【００２８】
図３は図２に示す磁性金属板４０の要部拡大図である。図３に示すように、突出部４２と、この突出部４２が突出している側の磁性金属板４０の水平面４５と、の間には角部４６が形成されている。本例の角部４６は直角であり、ピン角に形成されている。なお、角部４６については、直角でなく、鋭角または鈍角に形成しても良い。
【００２９】
このように、突出部４２と磁性金属板４０の水平面４５との間に角部４６が形成されていることにより、磁性金属板４０を調理用容器３０の底部３１に圧入する工程（図４参照）において、図５に示すように突出部４２が角部４６の部分を境にして折れ曲がり、磁性金属板４０を調理用容器３０の底部３１に確実に固定することが可能となる。すなわち、突出部４２が角部４６の部分を境にして孔４１の中心方向へ折れ曲がり、図６に示すように調理用容器３０の底部３１に斜めに食い込んだ状態とされる。これにより、突出部４２は磁性金属板４０を係止するアンカーの役割を果たし、より強固に磁性金属板４０を調理用容器３０の底部３１に固定することが可能となる。
【００３０】
また、突出部４２は、角部４６の部分を境界にして折れ曲がるので、突出部４２が折れ曲がることにより突出部４２に囲まれている孔４１の大きさがバラバラになることなく、孔４１の大きさや形状を均一に保つことが可能となる。このため、調理用容器３０の底部３１の外観に現れる孔４１の大きさと形状が均一になり、意匠的により好適な調理用容器３０を得ることが可能となる。
【００３１】
突出部４２の端部側の内側面は、外方に拡開する傾斜面４４として形成されている。このように、突出部４２の端部側の内側面を傾斜面４４とすることにより、突出部４２の先端部が鋭利になり、調理用容器３０の底部３１への圧入が容易となる。
【００３２】
さらに、孔４１の周縁部４３は、磁性金属板４０の厚さ寸法の１．５倍以下の曲率半径を有するアール形状に形成されている。
【００３３】
なお本例では、磁性金属板４０に形成される孔４１が円形である例を示したが、これに限定されず、直線または曲線のグリッド孔、矩形，楕円，多角形等の孔を複数設けた構成としても良い。また、本例の磁性金属板４０は、図１に示すように、単一の板状体から形成されているが、分割された複数の板状体からなる構成としても良い。
【００３４】
本例の磁性金属板４０は、アルミニウムや銅のような非磁性金属からなる調理用容器３０の底部３１に固着される。なお、調理用容器３０とは、鍋、フライパン、釜、やかん等、容器形状をした調理用機器をいうものである。なお、本例では、調理用容器３０が非磁性金属から形成された例を示しているが、磁性金属からなる調理用容器であっても良い。
【００３５】
以下、非磁性金属からなる調理用容器３０の底部３１に、上記磁性金属板４０を取り付ける方法について説明する。
磁性金属板４０を調理用容器３０の底部３１に取り付けるため、本例では、図４に示す第１のプレス金型装置Ｓ１及び図７に示す第２のプレス金型装置Ｓ２を使用する。
【００３６】
先ず、図４に示す第１のプレス金型装置Ｓ１を用いて、調理用容器の底部に、磁性金属板を取着する。第１のプレス金型装置Ｓ１は、第１の金型（上型１０）と第２の金型（下型２０）から構成されている。
【００３７】
第１のプレス金型装置Ｓ１では、上型１０と下型２０の合わせ目がアール形状となっている。すなわち、上型１０には、磁性金属板４０の全域をカバーする大きさで、下方へ丸く湾曲する球面状の圧入突出部１１が設けられている。また、下型２０の上端面には、圧入突出部１１に整合するように下方へ丸く湾曲した、凹状の圧入部２１が形成されている。
【００３８】
上記第１のプレス金型装置Ｓ１に、調理用容器３０と磁性金属板４０とを配設する。調理用容器３０は、底部３１が上方を向くようにして、下型２０に配設される。磁性金属板４０は、調理用容器３０の底部３１の中央に載置される。このとき、突出部４２が調理用容器３０の底部３１の方を向くようにして配設する。
【００３９】
上型１０と下型２０との間に、調理用容器３０と磁性金属板４０が配置されたら、上型１０を下型２０の方へ下降作動させて型締めする。
前記したように、上型１０の下端面には球面状の圧入突出部１１が形成されており、また下型２０の上端面には凹状の圧入部２１が形成されているので、これら上型１０及び下型２０の間で調理用容器３０と磁性金属板４０を加圧成形することにより、調理用容器３０と磁性金属板４０は湾曲して成形される。
【００４０】
すなわち、型締めすることにより、先ず上型１０の圧入突出部１１の下端の中央頂点部が磁性金属板４０の中央部Ａに触れる。そしてさらに加圧すると、調理用容器３０の底部３１と磁性金属板４０は、圧入突出部１１と圧入部２１との間で徐々に丸く成形される。
このようにして、圧入突出部１１により、磁性金属板４０の中央部Ａから周辺部Ｂに向かって順に加圧される。そして、このような湾曲面を有するプレス形状では、湾曲面の中央部Ａに周辺部Ｂと比較してより大きな加圧力が加えられながら成形される。
【００４１】
加圧が進行すると、磁性金属板４０の突出部４２が、調理用容器３０の底部３１に食い込んで行く。そして同時に、調理用容器３０の底部３１を構成している金属組織の一部が、磁性金属板４０の突出部４２に囲まれた孔４１の中に入り込む。このようにして、調理用容器３０の底部３１と、磁性金属板４０は、図６に示す状態に結合される。
【００４２】
上記工程では、磁性金属板４０を調理用容器３０の底部へ圧入する際に、調理用容器３０の底部３１と磁性金属板４０との間に介在する空気を確実に排出し、高い密着性で調理用容器３０の底部３１に、磁性金属板４０を取着させることが可能である。
【００４３】
すなわち、調理用容器３０の底部３１の金属組織の一部が、磁性金属板４０の突出部４２の内側の孔４１に入り込むとき、孔４１の中に入り込みながら、磁性金属板４０と調理用容器３０の間の空気を穴部４１の外に押し出して排出させる。
また、調理用容器３０の底部３１と磁性金属板４０とは、上型１０と下型２０との間で、中央部Ａから徐々に湾曲しながら密着していくので、調理用容器３０の底部３１と磁性金属板４０との間の空気が、外側に自然に排出される。
【００４４】
さらに、本例の磁性金属板４０は、突出部４２と磁性金属板４０の水平面４５との間には角部４６が形成されているので、磁性金属板４０が調理用容器３０の底部に押圧されることにより、図５に示すように、突出部４２が孔４１の中心方向へ折り曲げられた状態となる。
これにより、隣接する突出部４２と調理用容器３０の底部３１とに囲まれた空間Ｋにある空気は、突出部４２が折れ曲がるのに従って排出される。
【００４５】
このようにして、孔４１及び空間Ｋの中に、調理用容器３０の底部３１の金属組織が完全に入り込むとともに、金型間で圧着されて、成形が完了した後には、孔４１及び空間Ｋの中に入り込んだ調理用容器３０の底部３１の金属組織が、孔４１及び空間Ｋの内周面に密着される状態に成形される。
【００４６】
また、突出部４２が折り曲げられながら、調理用容器３０の底部３１に埋入されるので、突出部４２が底部３１の金属組織の一部を抱く状態となる。このようにして、調理用容器３０の底部３１と磁性金属板４０が強固に結合される。このことを図９を参照しながら説明する。磁性金属板４０に形成された孔４１を囲む円筒形状の突出部４２の内周面と、孔４１の外周部の水平面とのなす角度は、圧入工程前は、図９（Ａ）においてαとして示すように、略直角である。そして、加圧により、突出部４２は孔４１の中心方向へ折り曲げられ、図９（Ｂ）に示すように、調理用容器３０の底部３１に斜めに食い込んだ状態となる。このとき、突出部４２の内周面と、孔４１の外周部の水平面とのなす角度βが３０度〜６０度となるように圧入すると好ましい。このような角度をなすように圧入されると、突出部４２の内周面が底部３１の金属組織で押さえ込まれ、十分なアンカー強度を有する構成となる。従って、底部３１と磁性金属板４０とがより強固に結合され、脱落され難くなる。
【００４７】
このように、本例では、第１のプレス金型装置Ｓ１を用いて、調理用容器３０の底部３１と磁性金属板４０とを、徐々に湾曲させながら成形し、一体化させるようにしているので、従来のように、フラットな状態で瞬間的に加圧成形する構成に比して、金属板間の空気を完全に排出することができ、また両金属板を隙間無く均一な密着状態で結合させることが可能となる。
【００４８】
そして、実際には、上述したように、磁性金属板４０の中央部Ａと周辺部Ｂとでは、プレス時の加圧力の大きさが異なっている。従って、この加圧力の大小により、突出部４２が折り曲げられる角度にばらつきが生じる。すなわち、加圧力の大きい中央部Ａでは突出部４２は十分に折り曲げられるが、周辺部Ｂでは中心部ほど折り曲がらない。このため、中央部Ａにおいて角度βが３０度〜６０度となるように調整した場合でも、周辺部Ｂでの角度βは、より直角に近い値となる。
【００４９】
要するに、この角度βのばらつきは、プレス金型装置が湾曲面形状を有することにより生じる加圧力のばらつきに起因される。そして試作品の磁性金属板４０をプレスにより結合させた調理用容器を切断してこの角度βを確認した結果、中央部Ａから周辺部Ｂの各部位にわたって、３０度乃至８５度の範囲でばらついていることが確認され、調理用容器と磁性金属板４０との結合状態は良好であることが確認された。
なお、上記中央部Ａが、本考案の調理用容器の底部の中央部に相当し、上記周辺部Ｂが、本考案の調理用容器の底部の周縁部に相当する。
【００５０】
なお、製品の成形性と生産性などを考慮すると、第１のプレス金型装置Ｓ１による成形作業の時間は一製品成形当たり約２秒〜５秒の範囲が適当である。
【００５１】
また、上型１０及び下型２０の駆動手段としては、通常の油圧駆動装置やクランク式駆動装置などの手段よりも、カム駆動方式を採用するのが望ましい。
【００５２】
一方、上型１０の圧入突出部１１と下型２０の圧入部２１による、調理用容器３０の底部３１と磁性金属板４０の湾曲成形の程度は、成形完了された金属板の最大湾曲の深みが、磁性金属板４０の厚さ寸法の４倍以内の範囲になるようにすることが望ましい。
【００５３】
このようにして、調理用容器３０の底部３１と磁性金属板４０が結合されたら、第２のプレス金型装置Ｓ２を用いて、調理用容器３０の底部３１の形状を平らにする。
【００５４】
第２のプレス金型装置Ｓ２は、図７に示すように、第３の金型（上型５０）と第４の金型（下型６０）との合わせ目が水平になっている。そして、上型５０と下型６０との間に、磁性金属板４０が取着された調理用容器３０の底部３１を配設し、型締めして加圧することにより、調理用容器３０の底部３１の形状が平らに成形される。
【００５５】
その後、上記工程を経て磁性金属板４０が埋め込まれた調理用容器３０を洗浄する洗浄工程、外面ホーロー仕上げ工程、内面加工工程、底仕上げ工程を行って、本実施形態に係る調理用容器の製造方法を完了する。また、カーリング加工、ネッキング加工、穴開け加工、研磨加工、フッ素樹脂による表面加工等を行っても良い。
【図面の簡単な説明】
【００５６】
【図１】本考案に係る金属板の平面図である。
【図２】金属板の部分断面図である。
【図３】図２の要部拡大図である。
【図４】第１のプレス金型装置における金属板と調理用容器との成形工程を示す説明図である。
【図５】成形時の金属板の状態を示す説明図である。
【図６】金属板が取着された調理用容器底部の部分断面図である。
【図７】第２のプレス金型装置における金属板と調理用容器との成形工程を示す説明図である。
【図８】本考案に係る調理用容器を示す斜視図である。
【図９】成形時の金属板の状態を示す説明図である。
【符号の説明】
【００５７】
１０，５０  上型
２０，６０  下型
３０  調理用容器
３１  底部
４０  磁性金属板
４１  孔
４２  突出部
４３  孔の周縁部
４４  傾斜面
４５  水平面
Ａ  中央部
Ｂ  周辺部
Ｋ  空間
Ｓ１  第１のプレス金型装置
Ｓ２  第２のプレス金型装置
【図１】
0003116675.tif 000003
【図２】
0003116675.tif 000004
【図３】
0003116675.tif 000005
【図４】
0003116675.tif 000006
【図５】
0003116675.tif 000007
【図６】
0003116675.tif 000008
【図７】
0003116675.tif 000009
【図８】
0003116675.tif 000010
【図９】
0003116675.tif 000011